(57)【要約】【課題】簡便に製造され、塩素原子を含む化合物を使用することなく、ポリオレフィン系樹脂に対する密着性が良好であり、尚且つ耐候性、形態保持性に優れた成形体を提供する。【解決手段】ポリオレフィン系樹脂製成形基材上に、（メタ）アクリル系樹脂を含有する（メタ）アクリル系樹脂組成物（Ａ）からなるアクリル系樹脂層が形成された成形体であって、前記（メタ）アクリル系樹脂は、２級アルコールもしくは３級アルコールとカルボン酸とのエステル基を有する（メタ）アクリル酸エステル単量体単位を５０〜１００質量％含むことを特徴とする成形体。【選択図】  なし【特許請求の範囲】
【請求項１】
ポリオレフィン系樹脂製成形基材上に、（メタ）アクリル系樹脂を含有する（メタ）アクリル系樹脂組成物（Ａ）からなるアクリル系樹脂層が形成された成形体であって、
前記（メタ）アクリル系樹脂は、２級アルコールもしくは３級アルコールとカルボン酸とのエステル基を有する（メタ）アクリル酸エステル単量体単位を５０〜１００質量％含むことを特徴とする成形体。
【請求項２】
（メタ）アクリル酸エステル単量体単位のエステル基が、脂環式炭化水素エステル基であることを特徴とする請求項１に記載の成形体。
【請求項３】
前記（メタ）アクリル酸エステル単量体単位が、（メタ）アクリル酸シクロヘキシル、（メタ）アクリル酸４−ｔ−ブチルシクロヘキシル、（メタ）アクリル酸３，３，５−トリメチルシクロヘキシル、（メタ）アクリル酸イソボルニル、（メタ）アクリル酸トリシクロデカニル、（メタ）アクリル酸シクロペンタジエニルのうちの少なくとも１種であることを特徴とする請求項１または２に記載の成形体。
【請求項４】
前記（メタ）アクリル酸エステル単量体単位が、（メタ）アクリル酸ｔ−ブチルであることを特徴とする請求項１に記載の成形体。
【請求項５】
前記（メタ）アクリル系樹脂は、前記（メタ）アクリル酸エステル単量体単位以外の他の単量体単位をさらに含有する共重合体であることを特徴とする請求項１〜４のいずれかに記載の成形体。
【請求項６】
前記（メタ）アクリル酸エステル単量体単位以外の他の単量体単位が、オレフィン単量体単位であることを特徴とする請求項５に記載の成形体。
【請求項７】
前記アクリル系樹脂層の上に、他のアクリル系樹脂層が形成されていることを特徴とする請求項１〜６のいずれかに記載の成形体。
【請求項８】
積層体であることを特徴とする請求項１〜７のいずれかに記載の成形体。
【請求項９】
層状のポリオレフィン系樹脂製成形基材の両面にアクリル系樹脂層が形成されていることを特徴とする請求項８に記載の成形体。
【発明の詳細な説明】
【０００１】
【発明の属する技術分野】
本発明は、ポリオレフィン系樹脂製成形基材を用いた成形体に関する。
【０００２】
【従来の技術】
オレフィン系単量体の重合体であるポリオレフィン系樹脂は、機械的性質や耐薬品性に優れる上に、低コストで成形加工が容易であることから、多種の用途に幅広く利用されている。さらに、ポリオレフィン系樹脂は、リサイクル性にも優れることから、近年の地球環境問題を背景としてその用途はより一層拡大しつつある。
その一方で、オレフィン系樹脂は、表面硬度、耐侯性に劣るという欠点を有している。この欠点を改良するため、オレフィン系樹脂上に表面硬度、耐侯性に優れた樹脂組成物をコーティングしようとする試みがなされている。しかしながら、ポリオレフィン系樹脂は非極性であることから、ポリオレフィン系樹脂製成形基材表面に、ポリオレフィン系樹脂以外の他種ポリマー樹脂を塗装や接着等によってコーティングすることは困難であった。そのため、ポリオレフィン系樹脂製成形基材表面に、ポリオレフィン系樹脂以外の多種ポリマーの塗装や接着等を積層する場合には、ポリオレフィン系樹脂製成形基材表面にプラズマ処理、火炎処理、紫外線照射処理、クロム酸処理などの表面処理を施し、その表面を活性化させて、その付着性を改良する方法が一般に採用されている。
【０００３】
しかしながら、このような表面処理は付加的な処理であるため、他種ポリマー樹脂の塗装工程が複雑になり、多額の設備費や時間を要していた。また、成形物の形や大きさ、樹脂中に含まれる顔料や添加物の影響により、表面処理効果にバラつきが生じやすいという不都合を有していた。
【０００４】
そこで、前述した表面処理を施さずにポリオレフィン系樹脂に多種ポリマーを積層する方法が提案されている。その方法としては、例えば、ポリオレフィン系樹脂に対して強い付着力を有する塩素化ポリオレフィンを積層する方法（例えば、特許文献１参照）や、長鎖アルキル（メタ）アクリレートを粘着性付与成分とし、これに脂環式（メタ）アクリレートを凝集モノマーとして共重合した接着剤を用いる方法（例えば、特許文献２参照）などが知られている。
【０００５】
【特許文献１】
特公昭６３−２４６２８号公報
【特許文献２】
特開平６−１２８５４４号公報
【０００６】
【発明が解決しようとする課題】
しかしながら、特許文献１に記載の方法においては、含塩素化合物を用いているため、耐候性に劣っていた。また、昨今の環境問題への関心の高まりから、塩素化ポリオレフィンの使用を回避する傾向がある上に、近年では、塩素を含まない積層体の要求が急速に高まっている。
また、特許文献２に記載の方法においては、粘着性付与成分である長鎖アルキル（メタ）アクリレートと、凝集モノマーである脂環式（メタ）アクリレートとの共重合体のガラス転移温度が室温以下であるため、室温において形態保持できず、成形できなかった。したがって、塗布工程を伴う接着剤としてしか利用できなかった。
【０００７】
本発明の目的は、簡便に製造され、塩素原子を含む化合物を使用することなく、ポリオレフィン系樹脂に対する密着性が良好であり、尚且つ耐候性、形態保持性に優れた成形体を提供することにある。
【０００８】
【課題を解決するための手段】
本発明者らは、上述した従来技術の課題を解決するために鋭意検討した結果、特定のエステル基を持つ（メタ）アクリル酸エステル単量体単位を含有する（メタ）アクリル系樹脂は、ポリオレフィン系樹脂などの難密着性の基材に対する密着性に優れ、尚且つ耐候性、形態保持性に優れることを見出し、以下の成形体を発明した。
すなわち、本発明の成形体は、ポリオレフィン系樹脂製成形基材上に、（メタ）アクリル系樹脂を含有する（メタ）アクリル系樹脂組成物（Ａ）からなるアクリル系樹脂層が形成された成形体であって、
前記（メタ）アクリル系樹脂は、２級アルコールもしくは３級アルコールとカルボン酸とのエステル基を有する（メタ）アクリル酸エステル単量体単位を５０〜１００質量％含むことを特徴とする。
【０００９】
【発明の実施の形態】
以下、本発明を詳細に説明する。
本発明の成形体は、ポリオレフィン系樹脂製成形基材上に、（メタ）アクリル系樹脂を含有する（メタ）アクリル系樹脂組成物（Ａ）からなるアクリル系樹脂層が形成されたものである。
【００１０】
ポリオレフィン系樹脂製成形基材は、ポリオレフィン系樹脂を、射出成形、圧縮成形、中空成形、押し出し成形、回転成形等、公知成形法によって成形したものである。その形状としては、フィルム、シート、円柱など任意の形状であってよい。
ここで、ポリオレフィン系樹脂としては、例えば、高圧法ポリエチレン、中低圧法ポリエチレン、ポリプロピレン、ポリ４−メチル−１−ペンテン、ポリスチレン等のポリオレフィン、エチレン−プロピレン共重合体、エチレン−ブテン共重合体、プロピレン−ブテン共重合体等が好適に用いられる。
【００１１】
（メタ）アクリル系樹脂組成物（Ａ）中の（メタ）アクリル系樹脂は、（メタ）アクリル酸エステル単量体単位を含有するものであり、（メタ）アクリル酸エステル単量体単位は、２級アルコールもしくは３級アルコールとカルボン酸とのエステル基を有するものである。
【００１２】
このような（メタ）アクリル酸エステル単量体単位としては特に限定はされず、例えば、メタクリル酸シクロペンチル、メタクリル酸シクロヘキシル、メタクリル酸シクロペプチル、メタクリル酸シクロオクチル、メタクリル酸４−ｔ−ブチルシクロヘキシル、メタクリル酸３，３，５−トリメチルシクロヘキシル、メタクリル酸トリシクロデカニル、メタクリル酸シクロペンタジエニル、メタクリル酸イソボルニル、メタクリル酸アダマンチル、メタクリル酸ジフェニルメチル、メタクリル酸トリフェニルメチル等の脂環式炭化水素エステル基を有するメタクリル酸エステル単量体、
メタクリル酸ｔ−ブチル、メタクリル酸ｔ−アミル、メタクリル酸ジプロピルメチル、メタクリル酸トリプロピルメチル、メタクリル酸ジイソプロピルメチル、メタクリル酸トリイソプロピルメチル、メタクリル酸ジブチルメチル、メタクリル酸トリブチルメチル、メタクリル酸ジイソブチルメチル、メタクリル酸トリイソブチルメチル、メタクリル酸ジｔ−ブチルメチル、メタクリル酸トリｔ−ブチルメチル等の鎖状エステル基を有するメタクリル酸エステル単量体、
アクリル酸シクロペンチル、アクリル酸シクロヘキシル、アクリル酸シクロペプチル、アクリル酸シクロオクチル、アクリル酸４−ｔ−ブチルシクロヘキシル、アクリル酸３，３，５−トリメチルシクロヘキシル、アクリル酸トリシクロデカニル、アクリル酸シクロペンタジエニル、アクリル酸イソボルニル、アクリル酸アダマンチル、アクリル酸ジフェニルメチル、アクリル酸トリフェニルメチル等の脂環式炭化水素エステル基を有するアクリル酸エステル単量体、
アクリル酸ｔ−ブチル、アクリル酸ｔ−アミル、アクリル酸ジプロピルメチル、アクリル酸トリプロピルメチル、アクリル酸ジイソプロピルメチル、アクリル酸トリイソプロピルメチル、アクリル酸ジブチルメチル、アクリル酸トリブチルメチル、アクリル酸ジイソブチルメチル、アクリル酸トリイソブチルメチル、アクリル酸ジｔ−ブチルメチル、アクリル酸トリｔ−ブチルメチル等の鎖状エステル基を有するアクリル酸エステル単量体が挙げられる。
これらは、単独で、または２種以上組み合わせて用いることができる。
【００１３】
これらの中でも耐熱性、耐候性、ポリオレフィン系樹脂製成形基材に対する密着性の面から以下の（メタ）アクリル酸エステルが好ましい。すなわち、好ましい（メタ）アクリル酸エステル単量体単位は、メタクリル酸シクロペンチル、メタクリル酸シクロヘキシル、メタクリル酸シクロペプチル、メタクリル酸シクロオクチル、メタクリル酸４−ｔ−ブチルシクロヘキシル、メタクリル酸３，３，５−トリメチルシクロヘキシル、メタクリル酸トリシクロデカニル、メタクリル酸シクロペンタジエニル、メタクリル酸イソボルニル、メタクリル酸アダマンチル、メタクリル酸ジフェニルメチル、メタクリル酸トリフェニルメチル等の脂環式炭化水素エステル基を有するメタクリル酸エステル単量体であり、
アクリル酸シクロペンチル、アクリル酸シクロヘキシル、アクリル酸シクロペプチル、アクリル酸シクロオクチル、アクリル酸４−ｔ−ブチルシクロヘキシル、アクリル酸３，３，５−トリメチルシクロヘキシル、アクリル酸トリシクロデカニル、アクリル酸シクロペンタジエニル、アクリル酸イソボルニル、アクリル酸アダマンチル、アクリル酸ジフェニルメチル、アクリル酸トリフェニルメチル等の脂環式炭化水素エステル基を有するアクリル酸エステル単量体であり、メタクリル酸ｔ−ブチル、メタクリル酸ｔ−アミル、アクリル酸ｔ−ブチル、アクリル酸ｔ−アミルである。
【００１４】
さらに、上記の好ましい（メタ）アクリル酸エステル単量体単位の中でも、メタクリル酸シクロヘキシル、メタクリル酸４−ｔ−ブチルシクロヘキシル、メタクリル酸３，３，５−トリメチルシクロヘキシル、メタクリル酸イソボルニル、メタクリル酸トリシクロデカニル、メタクリル酸シクロペンタジエニル、メタクリル酸ｔ−ブチル、アクリル酸シクロヘキシル、アクリル酸４−ｔ−ブチルシクロヘキシル、アクリル酸３，３，５−トリメチルシクロヘキシル、アクリル酸イソボルニル、アクリル酸トリシクロデカニル、アクリル酸シクロペンタジエニル、アクリル酸ｔ−ブチルがより好ましい。
【００１５】
これらの（メタ）アクリル酸エステル単量体単位は、２級アルコールもしくは３級アルコールと（メタ）アクリル酸とから合成されたものであってもよいが、２級アルコールもしくは３級アルコールとカルボン酸とのエステル基が形成できれば他の方法で合成してもよい。
【００１６】
（メタ）アクリル系樹脂は、（メタ）アクリル酸エステル単量体単位以外の他の単量体単位を有する共重合体であってもよい。その際、（メタ）アクリル系樹脂中の（メタ）アクリル酸エステル単量体単位の含有量は、基材密着性、機械強度、耐候性、形態保持性の点から５０〜１００質量％であることが好ましい。
他の単量体単位は、上記（メタ）アクリル酸エステル単量体と共重合可能な単量体であれば特に限定されず、例えば、メタクリル酸メチル（ＭＭＡ）、メタクリル酸エチル、メタクリル酸ｎ−プロピル、メタクリル酸イソプロピル、メタクリル酸ｎ−ブチル、メタクリル酸イソブチル、メタクリル酸イソアミル、メタクリル酸ラウリル、メタクリル酸ドデシル、メタクリル酸ベンジル、メタクリル酸グリシジル、メタクリル酸２−エチルヘキシル等のメタクリル酸エステル類；アクリル酸メチル（ＭＡ）、アクリル酸エチル、アタクリル酸ｎ−プロピル、アクリル酸イソプロピル、アクリル酸ｎ−ブチル、アクリル酸イソブチル、アクリル酸イソアミル、アクリル酸ラウリル、アクリル酸ドデシル、アクリル酸ベンジル、アクリル酸グリシジル、アクリル酸２−エチルヘキシル等のアクリル酸エステル類；フマル酸、無水マレイン酸、イタコン酸、無水イタコン酸、ビシクロ［２，２，１］−５−ヘプテン−２，３−ジカルボン酸無水物等のα，β−不飽和カルボン酸類；Ｎ−フェニルマレイミド，Ｎ−シクロヘキシルマレイミド、Ｎ−ｔ−ブチルマレイミド等のマレイミド類；カプリン酸ビニル、ラウリン酸ビニル、ステアリン酸ビニル、トリフルオロ酢酸ビニル等のビニルエステル類；ブタジエン、イソプレン、４−メチル−１，３−ペンタジエン、１，３−ペンタジエン等のジエン類；（メタ）アクリルアミド、（メタ）アクリロニトリル、ジアセトンアクリルアミド、ジメチルアミノエチルメタクリレート等の窒素含有単量体；アリルグリシジルエーテル、グリシジルアクリレート、グリシジルメタクリレート等のエポキシ基含有単量体；スチレン、ｏ−メチルスチレン、ｍ−メチルスチレン、ｐ−メチルスチレン、ｏ，ｐ−ジメチルスチレン等のモノ若しくはポリアルキルスチレン等の芳香族ビニル化合物等を用いることができる。
【００１７】
これらの中でも、入手のしやすさ、ポリオレフィン系樹脂製成形基材に対する密着性の面からメタクリル酸エステル類、アクリル酸エステル類を用いることが好ましく、さらにはメタクリル酸メチル、メタクリル酸ｎ−ブチル、メタクリル酸ラウリル、メタクリル酸ドデシル、メタクリル酸ステアリル、アクリル酸メチル、アクリル酸ｎ−ブチル、メタクリル酸グリシジルを用いることがより好ましい。
【００１８】
また、他の単量体単位として、オレフィン単量体単位を用いることもできる。オレフィン単量体単位は特に限定されないが、例えば、エチレン、プロピレン、１−ブテン、２−ブテン、イソブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、１−エイコセン等の直鎖状または分岐を持つ鎖状オレフィンが挙げられ、好ましくは炭素原子数が２〜５０、より好ましくは２〜２０のα−オレフィン、β−オレフィン等が挙げられる。中でも、プロピレン、１−ブテン、イソブテン、１−ヘキセン、４−メチル−１−ペンテン等の炭素原子数３〜６のα−オレフィン、並びに１−デセン、１−ドデセン、１−テトラデセン、１−ヘキサデセン、１−オクタデセン、１−エイコセン等の炭素原子数１０〜２０のα−オレフィンから選ばれる１種以上のα−オレフィンが好ましい。
また、オレフィン単量体単位としては、シクロペンテン、シクロヘプテン、ノルボルネン、５−メチル−２−ノルボルネン、テトラシクロドデセン、２−メチル−１，４，５，８−ジメタノ−１，２，３，４，４ａ，５，８，８ａ−オクタヒドロナフタレン等の環状オレフィン（シクロアルケン）類も挙げられ、好ましくは炭素原子数が３〜３０、より好ましくは３〜２０の環状オレフィンが挙げられる。これらの中でも、シクロペンテン、シクロヘキセン、ノルボルネンから選ばれる１種以上の環状オレフィンが好ましい。
これらのオレフィン単量体単位は、単独で、または２種以上組み合わせて用いることができる。
【００１９】
上記のα−オレフィン及び環状オレフィンの中でも、入手のしやすさからプロピレン、１−ブテン、イソブテン、１−ヘキセン、ノルボルネン、４−メチル−１−ペンテン、１−デセン、１−ドデセン、１−テトラデセン、１−ヘキサデセン、１−オクタデセン及び１−エイコセンから選ばれる少なくとも１種が好ましい。
【００２０】
他の単量体単量体を含有する（メタ）アクリル系樹脂の構造は特に限定されず、例えば、ランダム共重合体、グラフト共重合体、ブロック共重合体等の構造を有することができる。
【００２１】
（メタ）アクリル系樹脂は、形成されるアクリル系樹脂層の強度、重合時の固形分濃度および形態保持性の点から、その数平均分子量が５０００〜５０００００であることが好ましく、１００００〜３０００００であることがより好ましい。
【００２２】
（メタ）アクリル系樹脂を製造する際の重合方法としては、例えば、ラジカル重合、チャージトランスファーラジカル重合、アニオン重合、グループトランスファー重合（ＧＴＰ）、配位アニオン重合等の公知の重合方法を採用できる。
ラジカル重合を採用する場合、ラジカル重合開始剤としては、有機過酸化物あるいはアゾ化合物を使用することができる。有機過酸化物の具体例としては、２，４−ジクロロベンゾイルパーオキサイド、ｔ−ブチルパーオキシピバレート、ｏ−メチルベンゾイルパーオキサイド、ビス−３，５，５−トリメチルヘキサノイルパーオキサイド、オクタノイルパーオキサイド、ｔ−ブチルパーオキシ−２−エチルヘキサノエート、シクロヘキサノンパーオキサイド、ベンゾイルパーオキサイド、メチルエチルケトンパーオキサイド、ジクミルパーオキサイド、ラウロイルパーオキサイド、ジイソプロピルベンゼンハイドロパーオキサイド、ｔ―ブチルハイドロパーオキサイド、ジ−ｔ−ブチルパーオキサイド等が挙げられる。
一方、アゾ化合物の具体例としては、２，２’−アゾビスイソブチロニトリル、２，２’−アゾビス（２，４−ジメチルバレロニトリル）、２，２’−アゾビス（２，４−ジメチル−４−メトキシバレロニトリル）等が挙げられる。これらの中でも、ベンゾイルパーオキサイド、２，２’−アゾビスイソブチロニトリル、２，２’−アゾビス（２，４−ジメチルバレロニトリル）、２，２’−アゾビス（２，４−ジメチル−４−メトキシバレロニトリル）が好ましい。これらラジカル重合開始剤は、単独でまたは２種以上を組み合わせて用いることができる。
【００２３】
ラジカル重合開始剤は、用いる単量体の合計量１００質量部に対して０．０００１〜１０質量部の範囲内で用いることが好ましい。
ラジカル重合の際の重合温度については特に制限はなく、例えば、−１００〜２５０℃、好ましくは０〜２００℃の温度で重合を行う。
さらに、ラジカル重合の際には、重合体の分子量を調節するためにメルカプタン類、水素等の連鎖移動剤を添加してもよい。
また、ラジカル重合では、バルク重合、溶液重合、懸濁重合、乳化重合等を採用することができる。
【００２４】
上述したアクリル系樹脂層を含有するアクリル系樹脂組成物（Ａ）は、必要に応じて、酸化防止剤、紫外線吸収剤、耐候安定剤、耐放射線剤、熱安定剤等の各種安定剤；無機顔料、有機顔料、染料等の着色剤；カーボンブラック、フェライト等の導電性付与剤；その他、無機充填剤、滑剤、可塑剤、有機過酸化物、中和剤、架橋剤などをさらに含有していてもよい。
【００２５】
上述した（メタ）アクリル系樹脂組成物（Ａ）からなるアクリル系樹脂層のさらに上に、他のアクリル系樹脂層を形成させることもできる。このように、アクリル系樹脂層の上に他のアクリル系樹脂層を形成させれば、成形体の耐候性がより向上する。
【００２６】
次に、ポリオレフィン系樹脂製成形基材上にアクリル系樹脂層を形成させる方法について説明する。
ポリオレフィン系樹脂製成形基材上にアクリル系樹脂層を形成させる方法としては、例えば、Ｔ−ダイ押出成形、インフレーション成形、フロー成形、流延法等が挙げられる。Ｔ−ダイ押出成形の例としては、多層用ダイを用い、別々の押出機より材料（２層の場合はポリオレフィン系樹脂と（メタ）アクリル系樹脂組成物（Ａ））を供給して溶融状態のうちに積層する共押出法などが挙げられる。また、流延法の例としては、（メタ）アクリル系樹脂組成物（Ａ）を有機溶剤等に溶解して樹脂溶液を調製し、この樹脂溶液をポリオレフィン系樹脂製成形基材に塗布する方法が挙げられる。これらの中でも、接合力が高いことから、流延法が好ましい。
【００２７】
流延法で使用される有機溶剤としては、（メタ）アクリル系樹脂組成物（Ａ）が溶解するものであれば制限されず、例えば、トルエン、キシレン、スワゾール＃１０００（丸善石油化学（株）製）、ソルベッツ＃１５０（エクソン化学（株）製）などのような芳香族系炭化水素類；メチルエチルケトン、メチルイソブチルケトン、シクロヘキサノンのようなケトン類；酢酸エチル、酢酸ｎ−ブチル、プロピレングリコールモノメチルエーテルアセテート；ＤＢＥ（デュポン（株）製）などのようなエステル類；ｎ−ブタノール、イソプロピルアルコール、シクロヘキサノールなどのようなアルコール類；エチレングリコールモノブチルエーテル、プロピレングリコールモノメチルエーテルなどのグリコール系溶剤；ミネラルターペン、アイソパーＥ（エクソン化学（株）製）などのような脂肪族炭化水素類が挙げられる。これらの中でも、作業性の点から芳香族系炭化水素類が特に好ましい。
有機溶剤中に（メタ）アクリル系樹脂脂組成物（Ａ）を溶解した樹脂溶液においては、取り扱い性の点から、（メタ）アクリル系樹脂脂組成物（Ａ）が５０質量％以下の範囲で含まれることが好ましい。
【００２８】
このようにして製造された成形体の中でも積層体が適している。積層体においては、ポリオレフィン系樹脂層の片面にアクリル系樹脂層が形成されていてもよいが、ポリオレフィン系樹脂層の両面にアクリル系樹脂層が形成されていれば、積層体の耐候性がより高くなる。
【００２９】
以上説明した成形体の（メタ）アクリル系樹脂組成物（Ａ）は、塩素原子を含む化合物を使用していないので、環境への負荷が小さく、耐候性に優れている。また、（メタ）アクリル系樹脂組成物（Ａ）に含まれる（メタ）アクリル系樹脂が、２級アルコールもしくは３級アルコールとカルボン酸とのエステル基を有する（メタ）アクリル酸エステル単量体単位を５０〜１００質量％含むため、ポリオレフィン系樹脂に対する密着性が高い上に、ポリオレフィン系樹脂製成形基材表面への塗料等の付着性を向上させることができる。さらに、（メタ）アクリル系樹脂のガラス転移温度が室温を超えているため、形態保持性に優れている。しかも、特殊な処理を要さないで簡便に製造できる。
このような成形体は、自動車部品用成形体、家電製品用成形体として特に好適に用いることができる。
【００３０】
なお、このような成形体のアクリル系樹脂層は、ポリオレフィン系樹脂製成形基材以外の他の樹脂成形基材に対しても高い密着性で密着できる。ここで、ポリオレフィン系樹脂製成形基材以外の他の樹脂成形基材としては、例えば、ポリメチルメタクリレートなどからなるアクリル樹脂板、ポリプロピレンと合成ゴムからなる成形体、ポリアミド樹脂、不飽和ポリエステル樹脂、ポリブチレンテレフタレート樹脂、ポリカーボネート樹脂等からなる自動車用バンパー等の自動車部品用成形体、家電製品用成形体などが挙げられる。
【００３１】
【実施例】
以下、参考例、実施例および比較例により本発明をさらに詳しく説明するが、本発明はこれら実施例によって制限されるものではない。なお、以下の記載において、「質量部」は「部」と、「質量％」は「％」と略記する。
なお、参考例、実施例および比較例においては、以下の（１）〜（５）のような各種測定、評価を行った。
（１）（メタ）アクリル系樹脂の組成
１Ｈ-ＮＭＲ（日本電子製、ＪＮＭ−ＥＸ２７０）により求めた。
（２）（メタ）アクリル系樹脂の数平均分子量
ポリメタクリル酸メチルをスタンダードとしてＧＰＣ（Ｗａｔｅｒｓ製、ＧＰＣ−１５０Ｃ）を用いて測定した。
（３）（メタ）アクリル系樹脂のガラス転移温度
ＤＳＣ装置(セイコーインスツルメンツ製ＤＳＣ２２０Ｃ)を用いて測定した。（４）密着性試験
碁盤目（１ｍｍ間隔、１００マス）にカットした基材上のアクリル系樹脂層に粘着テープを貼り付けた後に、そのテープを引き剥がす剥離テストにより付着率（基材に残ったマスの数）を求めて評価した（ＪＩＳ  Ｋ  ５４００）。その結果は、（基材に残ったマスの数）／１００マス、で表される。
なお、３層の積層体の場合には、碁盤目にカットした他の樹脂成形体層に粘着テープを貼り付けて測定した。
（５）耐候性試験
カーボンアーク式のサンシャインウェザーメーター（ＳＷＯＭ）を用いて２０００時間試験後、試験体である積層体の表面観察および上記（４）の密着性試験を行い評価した。その際の評価は、積層体の表面にクラックおよび白化等が目視で認められる場合を×、認められない場合を○とした。
【００３２】
（参考例１）
１リットル冷却管付フラスコに、メタクリル酸４−ｔ−ブチルシクロヘキシル４５０部とトルエン２３０部とを加え、窒素バブリングすることにより窒素置換した。次いで、２，２−アゾビスイソブチロニトリル６部を加えた後に昇温し、内温８０℃にて８時間保持し重合を完結させて（メタ）アクリル系樹脂を含む重合溶液を得た。次いで、この重合溶液にトルエン１０００部を追加して（メタ）アクリル系樹脂を完全に溶解させた後、メタノール２００００部に投じて、（メタ）アクリル系樹脂を析出、沈殿させた。そして、沈殿物をろ過して白色固体を得て、この白色固体をメタノールで洗浄し、減圧乾燥して精製して（メタ）アクリル系樹脂を得た。
得られた（メタ）アクリル系樹脂の数平均分子量は３９０００であり、ガラス転移温度は１５５℃であった。
【００３３】
（参考例２）
メタクリル酸４−ｔ−ブチルシクロヘキシル４５０部の代わりにアクリル酸４−ｔ−ブチルシクロヘキシル４２０部を使用し、トルエンの添加量を２１０部としたこと以外は参考例１と同様にして（メタ）アクリル系樹脂を得た。
得られた（メタ）アクリル系樹脂の数平均分子量は１２０００であり、ガラス転移温度は７９℃であった。
【００３４】
（参考例３）
メタクリル酸４−ｔ−ブチルシクロヘキシル４５０部の代わりにメタクリル酸シクロヘキシル３５０部を使用し、トルエンの添加量を１８０部としたこと以外は参考例１と同様にして（メタ）アクリル系樹脂を得た。
得られた（メタ）アクリル系樹脂の数平均分子量は３５０００であり、ガラス転移温度は１０７℃であった。
【００３５】
（参考例４）
メタクリル酸４−ｔ−ブチルシクロヘキシル４５０部の代わりにアクリル酸トリシクロデカニル（日立化成（株）製ファンクリル５１３Ａ）２７６部を使用し、トルエンの添加量を１２０部としたこと以外は参考例１と同様にして（メタ）アクリル系樹脂を得た。
得られた（メタ）アクリル系樹脂の数平均分子量は１２０００であり、ガラス転移温度は７７℃であった。
【００３６】
（参考例５）
メタクリル酸４−ｔ−ブチルシクロヘキシル４５０部の他に、メタクリル酸ラウリルおよびメタクリル酸ドデシルの混合物（三菱レイヨン（株）製アクリエステルＳＬ）２１０部を加え、トルエンの添加量を２７０部としたこと以外は参考例１と同様にして（メタ）アクリル系樹脂を得た。
得られた（メタ）アクリル系樹脂の組成は、メタクリル酸４−ｔ−ブチルシクロヘキシル／メタクリル酸ラウリルおよびメタクリル酸ドデシルの混合物＝６４／３６（質量比）であった。また、得られた（メタ）アクリル系樹脂の数平均分子量は４００００であり、ガラス転移温度は４６℃であった。
【００３７】
（参考例６）
メタクリル酸４−ｔ−ブチルシクロヘキシルの代わりに、アクリル酸４−ｔ−ブチルシクロへキシル３００部および１−ヘキセン１７０部を用い、トルエンの添加量を５００部としたこと以外は参考例１と同様にして（メタ）アクリル系樹脂を得た。
得られた（メタ）アクリル系樹脂の組成は、アクリル酸４−ｔ−ブチルシクロヘキシル／１−ヘキセン＝８４／１６（質量比）であった。また、得られた（メタ）アクリル系樹脂の数平均分子量は１４０００であり、ガラス転移温度は３３℃であった。
【００３８】
（参考例７）
メタクリル酸４−ｔ−ブチルシクロヘキシルの配合量を３６０部とし、さらにメタクリル酸メチル（ＭＭＡ）４０部を加え、トルエンの添加量を２００部としたこと以外は参考例１と同様にして（メタ）アクリル系樹脂を得た。
得られた（メタ）アクリル系樹脂の組成は、メタクリル酸４−ｔ−ブチルシクロヘキシル／ＭＭＡ＝８４／１６（質量比）であった。また、得られた（メタ）アクリル系樹脂の数平均分子量は３９０００であり、ガラス転移温度は１４７℃であった。
【００３９】
（実施例１〜７）
参考例１〜７で得た（メタ）アクリル系樹脂をトルエン中に溶解して樹脂溶液を調製し、この樹脂溶液を、射出成形により作製したポリプロピレン樹脂板（ＰＰ基材）（ＰＰ；日本ポリケム（株）製ノバテックＦＡ３ＤＡ、平板、３ｍｍ厚）の片面および両面に塗布して厚さ３０μｍのアクリル系樹脂層を形成させた。ポリプロピレン樹脂板に対する密着性試験の結果ならびに耐候性試験結果を表１に示す。
さらに、ポリプロピレン樹脂板の片面に形成させたアクリル系樹脂層の上に、ポリメチルメタクリレート（三菱レイヨン（株）製アクリペットＶＨ）のトルエン溶液をスプレー塗工して厚さ３０μｍのアクリル系樹脂層を形成させて計３層の積層体を得た。
また、ポリプロピレン樹脂板の片面に形成させたアクリル系樹脂層の上に、ポリプロピレン（ＰＰ；日本ポリケム（株）製ノバテックＦＡ３ＤＡ）のキシレン溶液をスプレー塗工して厚さ３０μｍのポリオレフィン系樹脂層を形成させて計３層の積層体を得た。
また、ポリプロピレン樹脂板の片面に形成させたアクリル系樹脂層の上に、塗料用樹脂組成物（三菱レイヨン（株）製  アクリル系塗料ＬＲ-１６２）をスプレー塗工して計３層の積層体を得た。
これらの３層の積層体についても密着性試験を行った。その結果も表１に示す。
【００４０】
【表１】
2004195856.tif 000002
【００４１】
（比較例１）
ポリメチルメタクリレート（三菱レイヨン（株）製アクリペットＶＨ）をトルエン中に５質量％の含有量で溶解して樹脂溶液を調製し、この樹脂溶液を、射出成形により作製したポリプロピレン樹脂板（ＰＰ基材）（ＰＰ；日本ポリケム（株）製ノバテックＦＡ３ＤＡ、平板、３ｍｍ厚）上に塗布した。ポリプロピレン樹脂板に対する密着性試験の結果ならびに耐候性試験結果を表２に示す。
【００４２】
【表２】
2004195856.tif 000003
【００４３】
（比較例２）
ポリプロピレン（日本ポリケム（株）製ノバテックＦＡ３ＤＡ）を１３０℃のキシレン中に５質量％の含有量で溶解して樹脂溶液を調製し、この樹脂溶液を、射出成形により作製したポリプロピレン樹脂板（ＰＰ基材）（ＰＰ；日本ポリケム（株）製ノバテックＦＡ３ＤＡ、平板、３ｍｍ厚）上に塗布した。ポリプロピレン樹脂板に対する密着性試験の結果ならびに耐候性試験結果を表２に示す。
【００４４】
実施例１〜７の積層体では、ポリプロピレン基材上に（メタ）アクリル系樹脂組成物（Ａ）からなるアクリル系樹脂層が形成されているから、密着性、耐候性ともに優れていた。しかも、（メタ）アクリル系樹脂組成物（Ａ）のガラス転移温度が室温を超えていたため、形態保持性に優れ、取り扱いやすかった。
一方、比較例１では、（メタ）アクリル系樹脂組成物（Ａ）の代わりにポリメチルメタクリレートを用いたので、密着性、耐候性が共に低かった。
比較例２では、（メタ）アクリル系樹脂組成物（Ａ）の代わりにポリプロピレンを用いたので、耐候性が低かった。
【００４５】
【発明の効果】
以上説明したように、本発明の成形体は、簡便に製造され、塩素原子を含む化合物を使用することなく、ポリオレフィン系樹脂製成形基材と（メタ）アクリル系樹脂組成物（Ａ）との密着性が良好であり、尚且つ耐候性、形態保持性に優れている。